(57)【要約】【課題】  耐久性に優れるとともに、立体感のある美的外観に優れた時計用文字板を提供すること、また、前記時計用文字板を備えた時計を提供すること。【解決手段】  本発明の時計用文字板１は、厚さ方向に熱膨張率の異なる複数の層を有する時計用文字板本体２と、指標部材３とを備え、時計用文字板本体２は、時計用文字板本体２の厚さ方向に貫通した貫通孔２４を有しており、指標部材３は、貫通孔２４に挿通される挿通部３１と、時計用文字板本体２に固定される固定部３２とを有するものであり、指標部材３の固定部３２は、時計用文字板本体２の一方の主面を形成する層に固定されており、指標部材３の挿通部３１の外周面３１１と貫通孔の内周面２４１とが接していないことを特徴とする。【選択図】  図２
2008275521.tif 000002
【特許請求の範囲】
【請求項１】
厚さ方向に熱膨張率の異なる複数の層を有する時計用文字板本体と、指標部材とを備え、
前記時計用文字板本体は、前記時計用文字板本体の厚さ方向に貫通した貫通孔を有しており、
前記指標部材は、前記貫通孔に挿通される挿通部と、前記時計用文字板本体に固定される固定部とを有するものであり、
前記指標部材の前記固定部は、前記時計用文字板本体の一方の主面を形成する層に固定されており、
前記指標部材の前記挿通部の外周面と前記貫通孔の内周面とが接していないことを特徴とする時計用文字板。
【請求項２】
厚さ方向に熱膨張率の異なる複数の層を有する時計用文字板本体と、指標部材とを備え、
前記時計用文字板本体は、前記時計用文字板本体の厚さ方向に貫通した貫通孔を有しており、
前記指標部材は、前記貫通孔に挿通される挿通部と、前記時計用文字板本体に固定される固定部とを有するものであり、
前記固定部は、時刻視認側の面である第１の面を形成する層に固定される第１の固定部と、前記第１の面とは反対側の面である第２の面を形成する層に固定される第２の固定部とを有し、
前記第１の固定部は、指標部としての機能を有するものであり、
前記指標部材の前記挿通部の外周面と前記貫通孔の内周面とが接していないことを特徴とする時計用文字板。
【請求項３】
室温における前記指標部材の前記挿通部の外周面と前記貫通孔の内周面との距離が、１〜５００μｍである請求項１または２に記載の時計用文字板。
【請求項４】
時計用文字板を断面視した場合に、前記指標部材が有する前記挿通部の幅をＷ１、前記固定部の幅をＷ２としたとき、０．２≦Ｗ１／Ｗ２≦０．９の関係を満足する請求項１ないし３のいずれかに記載の時計用文字板。
【請求項５】
時計用文字板は、ソーラー時計用文字板である請求項１ないし４のいずれかに記載の時計用文字板。
【請求項６】
請求項１ないし５のいずれかに記載の時計用文字板を用いたことを特徴とする時計。
【発明の詳細な説明】
【技術分野】
【０００１】
本発明は、時計用文字板および時計に関する。
【背景技術】
【０００２】
一般に、時計用の文字板には、時刻を示す等の機能を有する文字・数字（いわゆる時字等）、目盛、記号や、各種マーク等の指標が用いられている。
このような指標の形成方法としては、広く、印刷が用いられている。
ところで、時計用文字板は、実用品としての機能（例えば、使用者等に、時刻を容易かつ正確に認識させる機能等）が求められるとともに、装飾品としての美的外観も求められる。
【０００３】
このため、開口部を設けた基板（文字板本体）に、植字と称される植設材を取り付け固定することにより、印刷に比べて、より立体感のある指標を形成する方法が、特に、高級時計等で採用されている（例えば、特許文献１参照）。このような植設材の文字板への植字方法としては、植設材に設けられた足部を、基板に設けられた開口部を通して基板を貫通させ、文字板を貫通した植設材の足部を接着剤等で固定する方法が広く用いられている。
また、近年、時計用文字板として、さらなる装飾性の向上と多機能化（例えば、ソーラー時計において、光の透過性の確保と優れた美的外観との両立など）が求められており、複数の材質が層状に積層された積層体で構成された文字板に、植字を行う試みがある。
【０００４】
しかしながら、このような積層体に上述したような植字方法を用いた場合、積層体の両面が植設材によって固定されてしまうことにより、文字板周囲の温度変化により、植設材が設けられた箇所を支点として文字板が反ってしまったり、また、各層間で剥離が起きたりしてしまい、時計用文字板の耐久性を十分なものとすることが困難であった。結果として、時計用文字板に好適に植字することができず、時計用文字板に立体感のある美的外観（装飾性）を付与するのが困難であった。
【０００５】
【特許文献１】特開２００３−２４７０９６号公報
【発明の開示】
【発明が解決しようとする課題】
【０００６】
本発明の目的は、耐久性に優れるとともに、立体感のある美的外観に優れた時計用文字板を提供すること、また、前記時計用文字板を備えた時計を提供することにある。
【課題を解決するための手段】
【０００７】
このような目的は、下記の本発明により達成される。
本発明の時計用文字板は、厚さ方向に熱膨張率の異なる複数の層を有する時計用文字板本体と、指標部材とを備え、
前記時計用文字板本体は、前記時計用文字板本体の厚さ方向に貫通した貫通孔を有しており、
前記指標部材は、前記貫通孔に挿通される挿通部と、前記時計用文字板本体に固定される固定部とを有するものであり、
前記指標部材の前記固定部は、前記時計用文字板本体の一方の主面を形成する層に固定されており、
前記指標部材の前記挿通部の外周面と前記貫通孔の内周面とが接していないことを特徴とする。
これにより、耐久性に優れるとともに、立体感のある美的外観に優れた時計用文字板を提供することができる。
【０００８】
本発明の時計用文字板は、厚さ方向に熱膨張率の異なる複数の層を有する時計用文字板本体と、指標部材とを備え、
前記時計用文字板本体は、前記時計用文字板本体の厚さ方向に貫通した貫通孔を有しており、
前記指標部材は、前記貫通孔に挿通される挿通部と、前記時計用文字板本体に固定される固定部とを有するものであり、
前記固定部は、時刻視認側の面である第１の面を形成する層に固定される第１の固定部と、前記第１の面とは反対側の面である第２の面を形成する層に固定される第２の固定部とを有し、
前記第１の固定部は、指標部としての機能を有するものであり、
前記指標部材の前記挿通部の外周面と前記貫通孔の内周面とが接していないことを特徴とする。
これにより、耐久性に優れるとともに、立体感のある美的外観に優れた時計用文字板を提供することができる。
【０００９】
本発明の時計用文字板では、室温における前記指標部材の前記挿通部の外周面と前記貫通孔の内周面との距離が、１〜５００μｍであることが好ましい。
これにより、時計用文字板本体に熱が加わった場合であっても、構成する各層間での剥離および文字板全体の反りが発生するのをより確実に防止することができ、時計用文字板の耐久性は特に優れたものとなる。
【００１０】
本発明の時計用文字板では、時計用文字板を断面視した場合に、前記指標部材が有する前記挿通部の幅をＷ１、前記固定部の幅をＷ２としたとき、０．２≦Ｗ１／Ｗ２≦０．９の関係を満足することが好ましい。
これにより、時計用文字板の耐久性はさらに優れたものとなる。
本発明の時計用文字板は、ソーラー時計用文字板であることが好ましい。
時計用文字板は、ソーラー時計等において、電磁波の優れた透過性が求められるとともに、優れた美的外観等も求められるが、本発明によればこれらの要件を同時に満足することができる。
本発明の時計は、本発明の時計用文字板を用いたことを特徴とする。
これにより、耐久性、立体感、美的外観に優れた時計を提供することができる。
【発明の効果】
【００１１】
本発明によれば、耐久性に優れるとともに、立体感のある美的外観に優れた時計用文字板を提供すること、また、前記時計用文字板を備えた立体感、美的外観に優れた時計を提供することができる。
【発明を実施するための最良の形態】
【００１２】
以下、本発明の好適な実施形態について、添付図面を参照しつつ説明する。
＜時計用文字板（第１実施形態）＞
まず、本発明の時計用文字板の第１実施形態について説明する。
図１は、本発明の時計用文字板の第１実施形態を示す平面図、図２は、図１に示す時計用文字板の断面図である。
【００１３】
図２に示すように、時計用文字板１は、時計用文字板本体２と指標部材３とを有している。また、時計用文字板本体２は、ガラス繊維シート２１と、第１の膜２２と、第２の膜２３とを有し、厚さ方向に貫通した貫通孔２４が設けられている。また、指標部材３は、挿通部３１と固定部３２とを有している。なお、このような時計用文字板１は、後述するような時計に適用される場合等において、第２の膜２３が設けられた面側が観察者側となるようにして用いられるものである。
【００１４】
[時計用文字板本体]
まず、時計用文字板本体２について説明する。
時計用文字板本体２は、貫通孔２４を有している。また、時計用文字板本体２は異なる材料で構成された複数の層を有しており、より具体的には、ガラス繊維シート２１と、第１の膜２２と、第２の膜２３とを有している。このような第１の膜２２および第２の膜２３は、ガラス繊維シート２１を構成する材料とは熱膨張率が異なるものである。
【００１５】
（ガラス繊維シート）
ガラス繊維シート２１は、主としてガラス繊維で構成されたものである。
ガラス繊維シート２１は、外光を乱反射させる機能を有していること等から、光沢感のある白色の外観を呈する。このようなガラス繊維シート２１により、時計用文字板１の美的外観を優れたものとすることができる。
【００１６】
また、ガラス繊維シート２１を備えるものであることにより、時計用文字板１は、立体的な質感を持つものとなり、従来にない優れた外観を有するものとなる。
また、ガラス繊維を構成するガラス材料は、一般に、電磁波（電波、光）の透過性（電磁波透過性）に優れている。また、ガラス繊維シート２１は、一般に、ガラス繊維−ガラス繊維間に空隙を有しているため、特に優れた電磁波（電波、光）透過性を有している。
【００１７】
ガラス繊維の構成材料としては、例えば、ソーダガラス、結晶性ガラス、石英ガラス、鉛ガラス、カリウムガラス、ホウケイ酸ガラス、無アルカリガラス等が挙げられる。
２０℃におけるガラス繊維を構成する材料の線膨張率は、特に限定されるものではないが、０．１×１０−６〜１０．０×１０−６ｃｍ／ｃｍ℃であるのが好ましく、０．４×１０−６〜５．０×１０−６ｃｍ／ｃｍ℃であるのがより好ましい。これにより、時計用文字板本体２（時計用文字板１）に熱が加わった場合でも、ガラス繊維シート２１と、後述する第１の膜２２、第２の膜２３との密着性を特に優れたものとすることができ、時計用文字板１の耐久性を特に優れたものとすることができる。
【００１８】
また、ガラス繊維の構成材料の屈折率（絶対屈折率）は、特に限定されないが、１．４０〜１．７０であるのが好ましく、１．４５〜１．６５であるのがより好ましく、１．５０〜１．６０であるのがさらに好ましい。ガラス繊維の構成材料の屈折率が前記範囲内の値であると、電磁波（電波、光）の透過性を十分に優れたものとしつつ、時計用文字板１の美的外観を特に優れたものとすることができる。
【００１９】
また、ガラス繊維シート２１を構成するガラス繊維の太さは、特に限定されないが、１〜２０μｍであるのが好ましく、２〜１５μｍであるのがより好ましく、４〜１３μｍであるのがさらに好ましい。ガラス繊維の太さが前記範囲内の値であると、電磁波（電波、光）の透過性を十分に優れたものとしつつ、時計用文字板１の美的外観を特に優れたものとすることができる。また、ガラス繊維シート２１の、第１の膜２２、第２の膜２３に対する密着性を特に優れたものとすることができる。さらに、時計用文字板１に熱が加わり、文字板を構成する各層が熱膨張した場合でも、ガラス繊維は切れることなく、ガラス繊維シート２１と、隣接する第１の膜２２および第２の膜２３との間での密着性を高いものとし続けることができる。これにより、時計用文字板１の機械的強度（変形に対する安定性）等を特に優れたものとすることができる。その結果、時計用文字板１の耐久性は特に優れたものとなる。
【００２０】
また、ガラス繊維シート２１の面密度は、特に限定されないが、２０〜５００ｇ／ｍ２であるのが好ましく、４０〜４００ｇ／ｍ２であるのがより好ましく、１００〜３００ｇ／ｍ２であるのがさらに好ましい。ガラス繊維シート２１の面密度が前記範囲内の値であると、電磁波（電波、光）の透過性を十分に優れたものとしつつ、時計用文字板１の美的外観を特に優れたものとすることができる。また、ガラス繊維シート２１の、第１の膜２２、第２の膜２３に対する密着性を特に優れたものとすることができ、また、時計用文字板１の機械的強度（変形に対する安定性）等を特に優れたものとすることができる。その結果、時計用文字板１の耐久性は特に優れたものとなる。
【００２１】
ガラス繊維シート２１の厚さは、特に限定されないが、３０〜５００μｍであるのが好ましく、５０〜４００μｍであるのがより好ましく、８０〜３００μｍであるのがさらに好ましい。ガラス繊維シート２１の厚さが前記範囲内の値であると、時計用文字板１の美的外観および耐久性を十分に優れたものとしつつ、電磁波（電波、光）の透過性を特に優れたものとすることができる。これにより、時計用文字板１は、ソーラー時計（太陽電池を内蔵する時計）、電波時計等に好適に適用することができる。
【００２２】
また、ガラス繊維シート２１は、例えば、平織、綾織、朱子織、からみ織、模紗織等、いかなる織組織で構成されたものであってもよく、また、織られたものではない不織布のようなものでもよい。中でも、織組織で構成されたものであるのが好ましく、平織で織られた織組織で構成されたものであるのがより好ましい。これにより、時計用文字板１の美的外観を特に優れたものとすることができる。
【００２３】
ガラス繊維シート２１の一方の主面である第１の面２１４側には、第１の膜２２が設けられている。また、ガラス繊維シート２１の他方の主面（第１の面２１４とは反対側の主面）である第２の面２１５側には、第２の膜２３が設けられている。
そして、ガラス繊維シート２１は、第１の面２１４の表面付近に、第１の膜２２の少なくとも一部が入り込んだ第１の領域２１１を有しており、また、第２の面２１５の表面付近に、第２の膜２３の少なくとも一部が入り込んだ第２の領域２１２を有している。
【００２４】
このように、ガラス繊維シートの表面が膜で被覆されることにより、時計用文字板は機械的強度に優れたものとなる。また、本実施形態の時計用文字板１は、膜がガラス繊維シートの厚さ方向の一部に入り込んでいるため、ガラス繊維シートと膜との密着性は優れたものとなる。特に、ガラス繊維シートにおいては、ガラス繊維が絡み合っているため、ガラス繊維−ガラス繊維間等に膜が入り込むことにより、アンカー効果が効果的に発揮され、ガラス繊維シートと膜との密着性は特に優れたものとなる。このような構成を有する時計用文字板本体２では、指標部材３が設けられる貫通孔２４を比較的多く形成した場合であっても、ガラス繊維シートと各膜との間で剥離が発生するのが防止され、時計用文字板本体２の強度を十分高いものとすることができる。これにより、時計用文字板１は、長期間にわたって安定的に優れた機械的強度を保持することができる。また、ガラス繊維シートの表面が膜（第１の膜および第２の膜）で被覆され、ガラス繊維シートの厚さ方向の一部に膜が入り込んだ構成を有することにより、ガラス繊維シートを構成するガラス繊維がほつれるのを効果的に防止することができる。その結果、ガラス繊維のほつれによる時計用文字板の美的外観の低下を長期間にわたって確実に防止することができる。また、ほつれたガラス繊維によるムーブメント等への悪影響の発生を確実に防止することができ、時計の信頼性を特に優れたものとすることができる。
【００２５】
また、このような膜（少なくともその一部がガラス繊維シートの厚さ方向の一部に入り込んだ膜）は、ガラス繊維シートの両面側に設けられている。このため、温度変化等が生じた場合等においても、膜の構成材料と、ガラス繊維シートの構成材料との間での熱膨張係数の違い等による時計用文字板の反り等の発生を効果的に防止することができる。すなわち、ガラス繊維シートの両面側に膜を有することにより、時計用文字板の形状の安定性を優れたものとすることができる。
【００２６】
第１の領域２１１の厚さは、ガラス繊維シート２１の厚さ、第２の領域２１２の厚さ等により異なるが、０．１〜１４０μｍであるのが好ましく、０．２〜８０μｍであるのがより好ましく、０．５〜３０μｍであるのがさらに好ましい。第１の領域２１１の厚さが前記範囲内の値であると、時計用文字板１の美的外観を十分に優れたものとしつつ、ガラス繊維シート２１と第１の膜２２との密着性を特に優れたものとすることができ、時計用文字板１の耐久性（機械的強度、形状の安定性等）を特に優れたものとすることができる。
【００２７】
また、第２の領域２１２の厚さは、ガラス繊維シート２１の厚さ、第１の領域２１１の厚さ等により異なるが、０．１〜１４０μｍであるのが好ましく、０．２〜８０μｍであるのがより好ましく、０．５〜３０μｍであるのがさらに好ましい。第２の領域２１２の厚さが前記範囲内の値であると、時計用文字板１の美的外観を十分に優れたものとしつつ、ガラス繊維シート２１と第２の膜２３との密着性を特に優れたものとすることができ、時計用文字板１の耐久性（機械的強度、形状の安定性等）を特に優れたものとすることができる。
【００２８】
また、ガラス繊維シート２１は、上記のような第１の領域２１１、第２の領域２１２に加え、第１の領域２１１と第２の領域２１２との間には、第１の膜２２および第２の膜２３が入り込んでいない第３の領域（空気層）２１３を有している。第３の領域２１３において、ガラス繊維シート２１を構成するガラス繊維は、通常、空気等の雰囲気に覆われている。このような雰囲気は、一般に、ガラス繊維を構成する材料よりも十分に小さい屈折率（１．００１程度）を有している。このように、ガラス繊維シートが、その厚さ方向に、膜の構成材料が入り込んでいない領域（第３の領域）を有することにより、外光をより効果的に乱反射させること等ができ、時計用文字板の美的外観を特に優れたものとすることができる。
【００２９】
第３の領域２１３の厚さは、特に限定されないが、５〜２８０μｍであるのが好ましく、３０〜２６０μｍであるのがより好ましく、７９〜２４５μｍであるのがさらに好ましい。第３の領域２１３の厚さが前記範囲内の値であると、時計用文字板１の耐久性を十分に優れたものとしつつ、時計用文字板１の美的外観を特に優れたものとすることができる。
【００３０】
（第１の膜）
第１の膜２２は、ガラス繊維シート２１を構成する材料とは、熱膨張率が異なる材料で構成されている。このような第１の膜２２を構成する材料としては、特に限定されるものではないが、透明性の高い材料（例えば、可視光の透過率が６０％以上の材料）で構成されているのが好ましく、特に、各種プラスチック材料等の有機系高分子材料で構成されたものであるのが好ましい。これにより、時計用文字板１の美的外観を十分に優れたものとしつつ、電磁波（電波、光）の透過性を特に優れたものとすることができる。また、第１の膜２２とガラス繊維シート２１との密着性を特に優れたものとすることができ、時計用文字板１の耐久性を特に優れたものとすることができる。
【００３１】
第１の膜２２を構成する有機系高分子材料としては、各種熱可塑性樹脂、各種熱硬化性樹脂が挙げられる。
また、第１の膜２２は、例えば、複数の層を有する積層体や、その組成が厚さ方向に順次変化するもの（傾斜材料）であってもよい。第１の膜２２がこのような構成を有するものであることにより、例えば、第１の膜２２を構成する複数種の材料の特長をより効果的に発揮させることができる。より具体的には、例えば、第１の膜２２のうち、ガラス繊維シート２１に入り込む部位（第１の部位）を構成する材料と、ガラス繊維シート２１に入り込まない部位（第２の部位）を構成する材料との組み合わせを選択することにより、第１の膜２２のガラス繊維シート２１に対する密着性を特に優れたものとしつつ、時計用文字板１の耐久性（形状の安定性、機械的強度等）を特に優れたものとすることができる。
【００３２】
第１の膜２２が上記のような構成を有するもの（積層体や傾斜材料）である場合、ガラス繊維シート２１に入り込む領域（第１の部位）が、粘接着剤成分（粘着剤または接着剤）を含む材料で構成されたものであり、かつ、前記領域よりも外表面側の領域（第２の部位）が、ポリカーボネート（ＰＣ）、アクリル樹脂、アクリロニトリル−ブタジエン−スチレン共重合体（ＡＢＳ樹脂）から選択される少なくとも１種を含む材料で構成されたものであるのが好ましい。第１の膜２２がこのような材料で構成されたものであると、前述した効果をより顕著に発揮させることができる。
【００３３】
また、粘接着剤成分としては、例えば、ポリエステル（ポリエステル系粘接着剤）、ウレタン系樹脂（ウレタン系粘接着剤）、アクリル系樹脂等で構成されたものが挙げられるが、中でも、アクリル系樹脂（アクリル系粘接着剤）が好ましい。アクリル系樹脂（アクリル系粘接着剤）は、前述したガラス繊維シート２１の構成材料、第２の部位の構成材料との親和性が特に高いため、第１の部位の、ガラス繊維シート２１や第２の部位に対する密着性を特に優れたものとすることができ、その結果、ガラス繊維シート２１と第１の膜２２との密着性を特に優れたものとすることができる。また、アクリル樹脂（アクリル系粘接着剤）は、特に優れた耐光性と耐薬品性を有しており、時計用文字板１全体の耐久性を向上させることができる。なお、時計用文字板１の製造においては、粘接着剤成分として、例えば、液状の粘接着剤や、粘着シート、粘着テープ、熱圧着テープ、熱圧着シート等、いかなる形態のものを用いてもよい。
【００３４】
また、ポリカーボネートは、各種プラスチック材料の中でも比較的安価で、時計用文字板１の生産コストのさらなる低減に寄与することができる。また、アクリル樹脂は、特に優れた耐光性と耐薬品性を有しており、時計用文字板１全体の耐久性を向上させることができる。ＡＢＳ樹脂は、特に優れた耐薬品性も有しており、時計用文字板１全体としての耐久性をさらに向上させることができる。
【００３５】
なお、第１の膜２２は、上記以外の成分を含むものであってもよい。このような成分としては、例えば、可塑剤、酸化防止剤、着色剤（各種発色剤、顔料、染料、蛍光物質、りん光物質等を含む）、光沢剤、フィラー等が挙げられる。
第１の膜２２の構成材料の屈折率（絶対屈折率）は、特に限定されないが、１．３５〜１．７であるのが好ましく、１．４５〜１．６であるのがより好ましい。
【００３６】
また、第１の膜２２は、各部位でその組成が実質的に均一な組成を有するものであってもよいし、部位によって組成の異なるものであってもよい。例えば、第１の膜２２は、基部と、該基部上に設けられた表面層を有するものであってもよい。第１の膜２２がこのような構成のものであることにより、例えば、時計用文字板１全体としての形状の安定性、機械的強度等を特に優れたものとしつつ、第１の膜２２のガラス繊維シート２１に対する密着性をさらに優れたものとすることができる。
【００３７】
また、第１の膜２２の厚さは、特に限定されないが、５０〜３００μｍであるのが好ましく、１００〜２８０μｍであるのがより好ましく、１５０〜２８０μｍであるのがさらに好ましい。第１の膜２２の厚さが前記範囲内の値であると、時計用文字板１の電磁波（電波、光）の透過性を十分に優れたものとしつつ、時計用文字板１の美的外観および耐久性を特に優れたものとすることができる。また、第１の膜２２の厚さが前記範囲内の値であると、例えば、時計用文字板１において、第１の膜２２は、ガラス繊維シート２１、第２の膜２３を支持する基板（基部）としての機能を十分に発揮することができる。
【００３８】
また、第１の膜２２が上述したような第１の部位と第２の部位とを有するもの（例えば、積層体、傾斜材料等）である場合、第１の部位の厚さは、特に限定されないが、１〜１２５μｍであるのが好ましく、５〜１００μｍであるのがより好ましく、７〜８０μｍであるのがさらに好ましい。また、第２の部位の厚さは、特に限定されないが、４９〜２４０μｍであるのが好ましく、８５〜２２０μｍであるのがより好ましく、９５〜２１０μｍであるのがさらに好ましい。このような条件を満足することにより、上記のような効果はさらに顕著なものとして発揮される。
【００３９】
第１の膜２２は、少なくともその一部が、ガラス繊維シート２１内に入り込んでいればよく、例えば、第１の膜２２の厚さ方向のほぼ全体がガラス繊維シート２１内に入り込んでいてもよいが、図示の構成では、ガラス繊維シート２１内に入り込んでいない部分を有している。これにより、文字板表面が平坦になり植字、印刷、塗装等の意匠をつけることが容易になるという効果が得られる。
【００４０】
（第２の膜）
第２の膜２３は、ガラス繊維シート２１を構成する材料とは、熱膨張率が異なる材料で構成されている。このような第２の膜２３を構成する材料としては、特に限定されるものではないが、透明性の高い材料（例えば、可視光の透過率が６０％以上の材料）で構成されているのが好ましく、特に、各種プラスチック材料等の有機系高分子材料で構成されたものであるのが好ましい。これにより、時計用文字板１の美的外観を十分に優れたものとしつつ、電磁波（電波、光）の透過性を特に優れたものとすることができる。また、第２の膜２３とガラス繊維シート２１との密着性を特に優れたものとすることができ、時計用文字板１の耐久性を特に優れたものとすることができる。
第２の膜２３を構成する有機系高分子材料としては、各種熱可塑性樹脂、各種熱硬化性樹脂が挙げられる。
【００４１】
また、第２の膜２３は、例えば、複数の層を有する積層体や、その組成が厚さ方向に順次変化するもの（傾斜材料）であってもよい。第２の膜２３がこのような構成を有するものであることにより、例えば、第２の膜２３を構成する複数種の材料の特長をより効果的に発揮させることができる。より具体的には、例えば、第２の膜２３のうち、ガラス繊維シート２１に入り込む部位（第１の部位）を構成する材料と、ガラス繊維シート２１に入り込まない部位（第２の部位）を構成する材料との組み合わせを選択することにより、第２の膜２３のガラス繊維シート２１に対する密着性を特に優れたものとしつつ、時計用文字板１の耐久性（形状の安定性、機械的強度等）を特に優れたものとすることができる。
【００４２】
第２の膜２３が上記のような構成を有するもの（積層体や傾斜材料）である場合、ガラス繊維シート２１に入り込む領域（第１の部位）が、粘接着剤成分（粘着剤または接着剤）を含む材料で構成されたものであり、かつ、前記領域よりも外表面側の領域（第２の部位）が、ポリカーボネート（ＰＣ）、アクリル樹脂、アクリロニトリル−ブタジエン−スチレン共重合体（ＡＢＳ樹脂）から選択される少なくとも１種を含む材料で構成されたものであるのが好ましい。第２の膜２３がこのような材料で構成されたものであると、前述した効果をより顕著に発揮させることができる。
【００４３】
また、粘接着剤成分としては、例えば、ポリエステル（ポリエステル系粘接着剤）、ウレタン系樹脂（ウレタン系粘接着剤）、アクリル系樹脂等で構成されたものが挙げられるが、中でも、アクリル系樹脂（アクリル系粘接着剤）が好ましい。アクリル系樹脂（アクリル系粘接着剤）は、前述したガラス繊維シート２１の構成材料、第２の部位の構成材料との親和性が特に高いため、第１の部位の、ガラス繊維シート２１や第２の部位に対する密着性を特に優れたものとすることができ、その結果、ガラス繊維シート２１と第２の膜２３との密着性を特に優れたものとすることができる。また、アクリル樹脂（アクリル系粘接着剤）は、特に優れた耐光性と耐薬品性を有しており、時計用文字板１全体の耐久性を向上させることができる。なお、時計用文字板１の製造においては、粘接着剤成分として、例えば、液状の粘接着剤や、粘着シート、粘着テープ、熱圧着テープ、熱圧着シート等、いかなる形態のものを用いてもよい。
【００４４】
また、ポリカーボネートは、各種プラスチック材料の中でも比較的安価で、時計用文字板１の生産コストのさらなる低減に寄与することができる。また、アクリル樹脂は、特に優れて耐光性と耐薬品性を有しており、時計用文字板１全体の耐久性を向上させることができる。ＡＢＳ樹脂は、特に優れた耐薬品性も有しており、時計用文字板１全体としての耐久性をさらに向上させることができる。
なお、第２の膜２３は、上記以外の成分を含むものであってもよい。このような成分としては、例えば、可塑剤、酸化防止剤、着色剤（各種発色剤、顔料、染料、蛍光物質、りん光物質等を含む）、光沢剤、フィラー等が挙げられる。
【００４５】
第２の膜２３の構成材料の屈折率（絶対屈折率）は、特に限定されないが、１．３５〜１．７であるのが好ましく、１．４５〜１．６であるのがより好ましい。
また、第２の膜２３は、各部位でその組成が実質的に均一な組成を有するものであってもよいし、部位によって組成の異なるものであってもよい。例えば、第２の膜２３は、基部と、該基部上に設けられた表面層を有するものであってもよい。第２の膜２３がこのような構成のものであることにより、例えば、時計用文字板１全体としての形状の安定性、機械的強度等を特に優れたものとしつつ、第２の膜２３のガラス繊維シート２１に対する密着性をさらに優れたものとすることができる。
【００４６】
また、第２の膜２３の厚さは、特に限定されないが、５０〜３００μｍであるのが好ましく、１００〜２８０μｍであるのがより好ましく、１５０〜２８０μｍであるのがさらに好ましい。第２の膜２３の厚さが前記範囲内の値であると、時計用文字板１の電磁波（電波、光）の透過性を十分に優れたものとしつつ、時計用文字板１の美的外観および耐久性を特に優れたものとすることができる。これに対し、第２の膜２３の厚さが前記下限値未満であると、時計用文字板１の機械的強度、形状の安定性等を十分に優れたものとすることが困難となり、時計用文字板１の耐久性を十分に優れたものとするのが困難になる可能性がある。一方、第１の膜の厚さが前記上限値を超えると、第２の膜２３の構成材料等によっては、時計用文字板１の美的外観を十分に優れたものとするのが困難になる可能性がある。また、第２の膜２３の厚さが前記上限値を超えると、第２の膜２３の構成材料等によっては、第２の膜２３の内部応力が高くなり、時計用文字板１としての形状の安定性が低下する可能性がある。
【００４７】
また、第２の膜２３が上述したような第１の部位と第２の部位とを有するもの（例えば、積層体、傾斜材料等）である場合、第１の部位の厚さは、特に限定されないが、１〜１２５μｍであるのが好ましく、５〜１００μｍであるのがより好ましく、７〜８０μｍであるのがさらに好ましい。また、第２の部位の厚さは、特に限定されないが、４０〜２４０μｍであるのが好ましく、５０〜２２０μｍであるのがより好ましく、７０〜２１０μｍであるのがさらに好ましい。このような条件を満足することにより、上記のような効果はさらに顕著なものとして発揮される。
【００４８】
第２の膜２３は、少なくともその一部が、ガラス繊維シート２１内に入り込んでいればよく、例えば、第２の膜２３の厚さ方向のほぼ全体がガラス繊維シート２１内に入り込んでいてもよいが、図示の構成では、ガラス繊維シート２１内に入り込んでいない部分を有している。これにより、時計用文字板１の第２の膜２３が設けられた面側に、印刷、植字（植時）、時字の貼着等の処理を容易かつ確実に施すことができる。
【００４９】
（貫通孔）
また、時計用文字板本体２は、後述する指標部材３が設けられる箇所に対応して、時計用文字板本体２の厚さ方向に貫通した貫通孔２４が設けられている。
このような貫通孔２４は、その内周面２４１が、後述する指標部材３の挿通部３１と接していないように設けられたものである。このような貫通孔２４が設けられた時計用文字板本体２と、後述するような指標部材３とを有する時計用文字板１では、以下のような効果を得ることができる。すなわち、時計用文字板本体２を構成する各層（第１の膜２２、ガラス繊維シート２１、および第２の膜２３）が熱膨張した際に、時計用文字板本体２を構成する各層が剥離したり、時計用文字板１全体に反りが生じるのを確実に防止することができる。
【００５０】
[指標部材]
次に、指標部材３について説明する。
指標部材３は、時計用文字板本体２に設けられた各貫通孔２４に対応して設けられている。また、指標部材３は、時計用文字板本体２に設けられた貫通孔２４に挿通される挿通部３１と、第１の膜２２に固定される固定部３２とを有している。また、このような挿通部３１の外表面側（図２中上側）の外部から視認可能な部分が、外部から視認可能な指標としての機能を有する。
指標部材３としては、例えば、時刻を示す等の機能を有する文字・数字（いわゆる時字等）、目盛、記号や、各種マーク等が挙げられる。
【００５１】
図１に示す構成では、時計用文字板表面の外周側の領域の各時（０（１２）時〜１１時）に対応する部位に、指標部材３がそれぞれ配置されている。
このような指標部材３は、第１の膜２２側に固定部３２が設けられており、指標部材３に設けられた固定部３２と第１の膜２２とが固定されている。また、指標部材３が有する挿通部３１の外周面３１１と上述した貫通孔２４の内周面２４１とは、お互いに接触しないように設けられたものである。すなわち、時計用文字板１は、指標部材３が、第１の膜２２とのみ接しており、時計用文字板本体２を構成するその他の各層（ガラス繊維シート２１、第２の膜２３）とは接触しないように貫通孔２４を挿通したものである。
【００５２】
ところで、指標を文字板に植字する方法としては、一般に、指標部材に設けられた足部を文字板に貫通させ、文字板の外表面と、外表面とは反対側の面とを指標部材で固定することにより行う。このような方法を用いて、時計用文字板１のように、各層が異なる熱膨張率を有する材料で構成された積層体に植字を行った場合、指標部材の足部が複数の層にまたがって存在しているため、足部により各層の動きが規制されることとなる。このため、文字板に熱が加わった際に、各層の熱膨張挙動の違いにより、足部付近にひずみが生じ、指標部材を支点として各層が剥離したり、文字板全体が反ってしまうという問題があった。さらに、指標部材に設けられた足部は、指標として機能する部位よりも細いものである。このため、指標部材に比較的大きな外力等が加わると、足部が折れ易く、植字された指標部材が文字板から外れたり、所定の位置からずれたりしてしまうという問題もあった。
【００５３】
これに対して、上記のような構成を有する時計用文字板１では、指標部材３が、第１の膜２２とのみ固定されたものであるため、時計用文字板１に熱が加わった際にも、時計用文字板本体２を構成する各層が剥離したり、時計用文字板１全体に反りが生じるのを確実に防止することができる。その結果、時計用文字板１の耐久性を優れたものとすることができる。また、このような時計用文字板１では、指標部材３を好適に設けることができ、時計用文字板１の外観を、立体感のある美的外観に優れたものとすることができる。さらに、指標部材３は、一般的な指標部材とは異なり、足部で時計用文字板に固定されるものではなく、指標として機能する部位よりも太い固定部３２で第１の膜２２に固定されたものである。これにより、指標部材３の時計用文字板本体２への固定力は優れたものとなる。その結果、時計用文字板１に、比較的大きな外力（衝撃力）が加わった場合でも、指標部材３が時計用文字板１から外れたり、位置ずれが起きるのを効果的に防止することができる。また、このような指標部材３は、時計用文字板本体２に強固に固定されたものであるため、指標部材３の重さや高さの制限が緩和され、例えば、指標部材３の高さ（指標として機能する部位の高さ）を、より高いものとすることができる。このような場合、時計用文字板１は、より立体感（高さ）のある表現が可能となり、デザインの幅が広がり、装飾性（美的外観）が優れたものとなる。
【００５４】
また、時計用文字板１を、その厚さ方向に平面視した際に、指標部材３が有する挿通部３１の外周面３１１と貫通孔２４の内周面２４１との距離が、１〜５００μｍであるのが好ましく、２〜３００μｍであるのがより好ましく、５〜１００μｍであるのがさらに好ましい。これにより、時計用文字板１に熱が加わり、時計用文字板本体２を構成する各層が熱膨張した場合でも、貫通孔２４の内周面２４１と指標部材３が有する挿通部３１の外周面３１１との間に、確実に空隙を設けることができる。これにより、時計用文字板１を構成する各層が、熱膨張率の違いにより剥離したり、時計用文字板１全体に反りが生じるのをより確実に防止することができる。また、上記条件を満足することにより、貫通孔２４の内周面２４１と指標部材３が有する挿通部３１の外周面３１１との間に生じる空隙が目立つのをより確実に防止することができる。これにより、時計用文字板１の美的外観をより優れたものとすることができる。
【００５５】
また、時計用文字板１を断面視した場合に、指標部材３の挿通部３１の幅をＷ１、指標部材３の固定部３２の幅をＷ２としたとき、０．２≦Ｗ１／Ｗ２≦０．９であるのが好ましく、０．３≦Ｗ１／Ｗ２≦０．６であるのがより好ましい。これにより、指標部材３の固定部１２を、第１の膜２２により確実に固定することができ、指標部材３として、比較的重いものや高さのあるものを用いた場合であっても、指標部材３を時計用文字板本体２により強固に固定させることができる。これにより、使用する指標部材３の高さ（指標として機能する部位の高さ）をより高いものとすることができ、時計用文字板１の立体的な美的外観はより優れたものとなる。また、指標部材３の固定部３２と第１の膜２２との密着性は特に優れたものとなり、例えば、時計用文字板１に熱が加わり、第１の膜２２が熱膨張した場合においても、指標部材３が時計用文字板本体２から外れたり、位置ずれが起こるのをより確実に防止することができる。
【００５６】
指標部材３は、いかなる材料で構成されたものであってもよいが、金属材料で構成されたものであるのが好ましい。これにより、時計用文字板１の美的外観を特に優れたものとすることができる。
指標部材３を構成する金属材料としては、各種金属（合金を含む）を用いることができ、好ましくは、Ｆｅ、Ｃｕ、Ｚｎ、Ｎｉ、Ｍｇ、Ｃｒ、Ｍｎ、Ｍｏ、Ｎｂ、Ａｌ、Ｖ、Ｚｒ、Ｓｎ、Ａｕ、Ｐｄ、Ｐｔ、Ａｇ、Ｃｏ、Ｉｎ、Ｗ、Ｔｉ、Ｒｈ、Ｉｒ、Ｏｓ、Ｒｅ、Ｈｆや、これらのうち少なくとも１種を含む合金が挙げられる。
【００５７】
指標部材３の製造方法としては、例えば、鋳造、鍛造、プレス、電鋳、切削，粉末射出成形（ＰＩＭ）等が挙げられる。
また、指標部材３の少なくとも外表面側（図２中上側）の外部から視認可能な部分には、例えば、めっき等の表面処理が施されていてもよい。これにより、より装飾性に優れ、高級感のある時計用文字板１とすることができる。特に、指標部材３が有する挿通部３１の外周全面にメッキ処理を施すことにより、時計用文字板１を外表面側から見た際に、指標部材３が有する挿通部３１の外周面３１１と貫通孔２４の内周面２４１との間に設けられた空隙をより目立たなくさせることができる。これにより、時計用文字板１の美的外観をさらに優れたものとすることができる。
【００５８】
なお、図示の構成では、指標部材３として、平面視した際の形状が棒状（長方形状）をなす薄板状のものを示しているが、指標部材３の形状は、これに限定されず、例えば、数字（アラビア数字やローマ数字等）や図形（三角形や円形等）、波状等、任意の形状にすることができる。また、指標部材３の配置位置や数も、特に限定されず、必要に応じて、任意に決定することができる。これにより、デザインのバリエーションが拡がる。その結果、時計用文字板１の装飾性を特に優れたものにすることができる。
【００５９】
また、指標部材３には、第１の膜２２に固定される固定部３２を有するものである。
このような固定部３２と第１の膜２２とを固定する方法は特に限定されず、例えば、時計用文字板本体２の第１の膜２２が設けられた側から、指標部材３の固定部３２が第１の膜２２に食い込むようにかしめを施したり、接着剤を用いて指標部材３の固定部３２と第１の膜２２とを接着させることにより、指標部材３と第１の膜２２とを強固に固定させることができる。
【００６０】
また、本発明では、指標部材と基材との密着性を優れたものとすることができるため、従来の植設材では適用することが困難であった高さや重さのある指標部材（指標）を好適に適用することができる。このため、従来では表現することが困難であった高級感のある指標、質感のバリエーション創出と選択自由度の幅が広がる。また、従来では、適用することが困難であった高比重の材料（例えば、Ｉｒ、Ｏｓ、Ｐｔ、Ｗ、Ａｕ、Ｒｅ等）で構成された指標部材（指標）を用いることができる。これにより、従来では表現することが困難であった外観を呈する時計用文字板を提供することができる。
【００６１】
上記のような時計用文字板１（指標部材３が設けられている部分は除く。）の厚さは、特に限定されないが、３００〜７００μｍであるのが好ましく、４５０〜７００μｍであるのがより好ましく、４８０〜６００μｍであるのがさらに好ましく、４８０〜５２０μｍであるのがもっとも好ましい。時計用文字板１の厚さが前記範囲内の値であると、電磁波（電波、光）の透過性を十分に優れたものとしつつ、時計用文字板１の美的外観および耐久性を特に優れたものとすることができ、時計を製造した際にも時計厚みの自由度を狭めることなく製造できる。
【００６２】
時計用文字板１の光の透過率は、２０％以上であるのが好ましく、２２〜５０％であるのがより好ましく、２５〜４０％であるのがさらに好ましい。
上述したように、時計用文字板１は、美的外観に優れるとともに、電磁波の透過性にも優れている。このため、時計用文字板１は、電波時計やソーラー時計（太陽電池を内蔵する時計）、ソーラー電波時計等に好適に適用することができる。
【００６３】
また、時計用文字板１は、着色剤を含む材料で構成されたものであってもよい。上述したように、時計用文字板１は、ガラス繊維シート２１を備えたものである。ガラス繊維を構成するガラス材料は、それ自体は本来無色であり、このようなガラス材料で構成されたガラス繊維シートは、（光沢感のある）白色を呈する。したがって、着色剤を用いることにより、色のバリエーションの広い時計用文字板１を提供することができる。このような着色剤は、時計用文字板１のいかなる部分に含まれるものであってもよく、例えば、着色剤は、ガラス繊維シート２１の構成成分として含まれるものであってよいし、第１の膜２２の構成成分として含まれるものであってよいし、第２の膜２３の構成成分として含まれるものであってよい。
【００６４】
上記の説明では、時計用文字板本体が、ガラス繊維シートと、第１の膜と、第２の膜とで構成されるものとして説明したが、本発明の時計用文字板は、これら以外に、さらなる構成を有するものであってもよい。例えば、本発明の時計用文字板は、第２の膜上（第１の膜に対向する面とは反対の面側）にコート層を有していてもよい。これにより、例えば、時計用文字板全体としての、耐候性、耐水性、耐油性、耐擦傷性、耐摩耗性、耐変色性等の各種特性を向上させることができる。その結果、時計用文字板としての耐久性を特に優れたものとすることができる。このようなコート層は、例えば、第１の膜上（第１の膜に対向する面とは反対の面側）に設けてもよい。
【００６５】
上述したような時計用文字板１は、例えば、第１の膜２２と、ガラス繊維シート２１と、第２の膜２３とを、この順で重ね合わせた状態で、加圧したり、加熱したり、加圧しつつ加熱すること等により製造することができる。また、ガラス繊維シート２１と一方の膜（第１の膜２２または第２の膜２３）とを接合した後、ガラス繊維シート２１の前記膜が接合された面側とは反対側において、他方の膜（第２の膜２３または第１の膜２２）を接合することにより製造することもできる。なお、第１の領域２１１、第２の領域２１２の厚さ等は、例えば、加圧圧力、加熱温度等を調整することにより、所望の値とすることができる。
【００６６】
なお、上記のような方法で製造する場合、製造に用いる第１の膜２２は、ガラス繊維シート２１よりも剛性の高いものであるのが好ましい。これにより、時計用文字板１の形状の安定性等を特に優れたものとすることができる。また、第１の膜２２として上述したような積層体を用いる場合、第１の膜２２の第２の部位（第２の膜）は、ガラス繊維シート２１よりも剛性の高いものであるのが好ましい。これにより、上述したような効果を十分に発揮しつつ、時計用文字板１の形状の安定性等を特に優れたものとすることができる。
【００６７】
また、上記のような方法で製造する場合、製造に用いる第２の膜２３は、ガラス繊維シート２１よりも剛性の高いものであるのが好ましい。これにより、時計用文字板１の形状の安定性等を特に優れたものとすることができる。また、第２の膜２３として上述したような積層体を用いる場合、第２の膜２３の第２の部位（第２の膜）は、ガラス繊維シート２１よりも剛性の高いものであるのが好ましい。これにより、上述したような効果を十分に発揮しつつ、時計用文字板１の形状の安定性等を特に優れたものとすることができる。
【００６８】
＜時計用文字板（第２実施形態）＞
次に、本発明の時計用文字板の第２実施形態について説明する。
図３は、本発明の時計用文字板の第２実施形態を示す断面図である。
以下、第２実施形態の文字板について、前述した実施形態との相違点を中心に説明し、同様の事項については、その説明を省略する。
【００６９】
図３に示すように、時計用文字板１’は、時計用文字板本体２’と指標部材３’とを有している。また、時計用文字板本体２’は、前述した時計用文字板本体２と同様に、ガラス繊維シート２１’と、第１の膜２２’と、第２の膜２３’とを有し、厚さ方向に貫通した貫通孔２４’が設けられている。また、指標部材３’は、挿通部３１’と、第２の膜２３’に固定される第１の固定部３２’と、第１の膜２２’に固定される第２の固定部３３’とを有している。また、指標部材３’を構成する各部位のうち、第１の固定部３２’と挿通部３１’とは一体成形されたものであり、第２の固定部３３’は、指標部材３’が有する挿通部３１’および第１の膜２２’それぞれに固定されるものである。なお、このような時計用文字板１’は、後述するような時計に適用される場合等において、第２の膜２３’が設けられた面側が時刻視認側（観察者側）となるようにして用いられるものである。以下、指標部材３’について説明する。
【００７０】
指標部材３’は、時計用文字板本体２’に設けられた各貫通孔２４’に対応して設けられている。また、指標部材３’は、時計用文字板本体２’に設けられた貫通孔２４’に挿通される挿通部３１’と、第２の膜２３’に固定される第１の固定部３２’と、第１の膜２２’に固定される第２の固定部３３’とを有している。また、第１の固定部３２’は、外部から視認可能な指標としての機能も有するものである。
【００７１】
このような指標部材３’は、第１の固定部３２’が第２の膜２３’に固定されるとともに、第２の固定部３３’が第１の膜２２’に固定されている。また、指標部材３’が有する挿通部３１’の外周面３１１’と、時計用文字板本体２に設けられた貫通孔２４’の内周面２４１’とが、お互いに接触しないように設けられたものである。すなわち、時計用文字板１’は、指標部材３’が、指標部材３’が有する第１の固定部３２’および第２の固定部３３’で時計用文字板本体２’の両面に固定されるとともに、挿通部３１’が時計用文字板本体２’の貫通孔２４’の内周面２４１’に接触しないように挿通されたものである。
【００７２】
このような構成を有する時計用文字板１’は、時計用文字板１’を構成する第１の膜２２’および第２の膜２３’が、指標部材３’が有する固定部（第１の固定部３２’、第２の固定部３３’）に固定されているが、ガラス繊維シート２１’と指標部材３’とは固定されていない。すなわち、時計用文字板１１’と指標部材３’とが一体となって固定されたものではないため、時計用文字板１’に熱が加わった際にも、時計用文字板本体２’を構成する各層が剥離したり、時計用文字板１’全体に反りが生じるのを確実に防止することができる。その結果、時計用文字板１の耐久性は優れたものとなる。また、指標部材３’が時計用文字板本体２’の両面に固定されるため、指標部材３’を時計用文字板本体２’により強固に固定することが可能となる。これにより、時計用文字板１に比較的大きな外力（衝撃力）が加わった場合でも、指標部材３’が時計用文字板１から外れたり、位置ずれが起きるのをより確実に防止することができる。また、指標部材３’が有する第１の固定部３２’は、指標部材３’と時計用文字板本体２’とを固定させる固定部としての機能を有するとともに、外部から視認可能な指標としての機能を有するものである。このような指標部材３’では、指標として機能する第１の固定部３２’の形状を比較的大きくしたり、高さを高くすることが可能となり、時計用文字板１’は、デザインの幅が広がり、装飾性（美的外観）が優れたものとなる。また、指標部材３’としては、一般に、装飾性を向上させるため、高価な材料（例えば、貴金属、貴石等）が広く用いられているが、このような時計用文字板１’では、指標部材３’が有する挿通部３１’の太さを比較的細くすることができる。これにより、使用する指標部材３’の使用量を削減することができ、時計用文字板１’の製造コストを低減させることができる。
【００７３】
また、時計用文字板１’を、その厚さ方向に平面視した際に、指標部材３’が有する挿通部３１’の外周面３１１’と時計用文字板本体２’に設けられた貫通孔２４’の内周面２４１’との距離が、１〜５００μｍであるのが好ましく、２〜３００μｍであるのがより好ましく、５〜１００μｍであるのがさらに好ましい。これにより、時計用文字板１’に熱が加わり、時計用文字板本体２’を構成する各層が熱膨張した場合でも、貫通孔２４’の内周面２４１’と指標部材３’が有する挿通部３１’の外周面３１１’との間に、確実に空隙を設けることができる。これにより、時計用文字板１’を構成する各層が、熱膨張率の違いにより剥離したり、時計用文字板１’全体に反りが生じるのをより確実に防止することができる。また、上記条件を満足することにより、貫通孔２４’の内周面２４１’と指標部材３’が有する挿通部３１’の外周面３１１’との間に生じる空隙が目立つのをより確実に防止することができる。これにより、時計用文字板１’の美的外観をより優れたものとすることができる。
【００７４】
また、時計用文字板１を断面視した場合に、指標部材３’の挿通部３１’の幅をＷ３、時計用文字板１’の指標として機能する指標部材３’の第１の固定部３２’の幅をＷ４としたとき、０．２≦Ｗ３／Ｗ４≦０．９であるのが好ましく、０．４≦Ｗ３／Ｗ４≦０．８であるのがより好ましい。これにより、指標部材３’の第１の固定部３２’と時計用文字板本体２’とをより確実に固定させることができる。また、指標として機能する指標部材３の第１の固定部３２’として、比較的重いものや高さのあるものを用いた場合であっても、指標部材３を時計用文字板本体２により強固に固定させることができる。これにより、時計用文字板１の立体的な美的外観はより優れたものとなる。
【００７５】
また、時計用文字板１を断面視した場合に、指標部材３’の挿通部３１’の幅をＷ３、指標部材３’の第２の固定部３３’の幅をＷ５としたとき、０．２≦Ｗ３／Ｗ５≦０．９であるのが好ましく、０．６≦Ｗ３／Ｗ５≦０．８であるのがより好ましい。これにより、指標部材３’の第２の固定部３３’と時計用文字板本体２’とをより確実に固定させることができる。また、指標部材３の固定部３２と第１の膜２２との密着性は特に優れたものとなり、例えば、時計用文字板１に熱が加わり、第１の膜２２が熱膨張した場合においても、指標部材３が時計用文字板本体２から外れたり、位置ずれが起こるのをより確実に防止することができる。
【００７６】
指標部材３’を構成する材料、製造方法としては、例えば、上述した時計用文字板１が有する指標部材３と同様の材料、製造方法を用いることができる。
また、指標部材３’は、時計用文字板１’の指標として機能する第１の固定部３２’と挿通部３１’とが一体成形されたものである。このような構成を有する指標部材３’では、指標部材３’を製造する際に、機械加工を容易に行うことができる。より具体的に説明すると、例えば、円柱状、または円筒状をなし、その周面に指標部材３’が有する挿通部３１’を差し込む穴が設けられた回転ローラを用意する。次に、回転ローラの周面に設けられた穴に、指標部材３’が有する挿通部３１’を挿入する。その後、ローラの回転に伴って、指標部材１１’が有する第１の固定部３２’の外表面側を切削加工、研磨することにより、図３に示すように第１の固定部３２’の形状を容易に加工したり、光沢感を出したり、バリを容易に取り除くことができる。
【００７７】
このような第１の固定部３２’および第２の固定部３３’と、第２の膜２３’および第１の膜２２’とを固定する方法は特に限定されない。例えば、接着剤を用いて固定することができる。また、次に示すような方法を用いて、時計用文字板１’に指標部材３’を固定させてもよい。以下、具体的に説明する。
図４（ａ）に示すような挿通部３１’’と第１の固定部３２’’とが一体成形された一体成形体３０’’と、図４（ｂ）に示すような第２の固定部３３’’とから構成される指標部材３’’を用意する。図４（ａ）に示すように、一体成形体３０’’は、挿通部３１’’の第１の固定部３２’’が設けられた側とは反対側に、挿通部３１’’の幅ｗ１よりも狭い幅のくびれ部３４’’と、くびれ部３４’’の挿通部３１’’が設けられた側とは反対側に、くびれ部３４’’の幅ｗ２よりも幅の広い留め部３５’’とを有している。なお、くびれ部３４’’および留め部３５’’は、平面視した際、ともに円形状をなしている。また、くびれ部３４’’の高さＨは、後述する第２の固定部３３’’の厚さＴと同じ長さである。また、図４（ｂ）に示すように、指標部材３’’を構成する第２の固定部３３’’は、一体成形体３０’’が有する留め部３５’’の幅（直径）ｗ３よりも幅の広い第１の孔３３１’’と、一体成形体３０’’に設けられたくびれ部３４’’の幅ｗ２よりも幅が広く、留め部３５’’の幅ｗ３よりも幅の狭い第２の孔３３２’とが設けられたものである。なお、第１の孔３３１’’と第２の孔３３２’’とは連結したものである。このような一体成形体３０’’と第２の固定部３３’’とを固定する方法は、まず、一体成形体３０’’が有するくびれ部３４’’と留め部３５’’とを第２の固定部３３’’に設けられた第１の孔３３１’’に挿通する。その後、くびれ部３４’’および留め部３５’’を第２の固定部３３’’に挿通した状態で、一体成形体３０’’を第２の固定部３３’’に設けられた第２の孔３３２’’に移動させることにより、図５に示すように、時計用文字板本体２’’に指標部材３’’を固定させる。なお、一体成形体３０’’を第２の固定部３３’’に設けられた第２の孔３３２’’に移動させた後、第１の孔３３１’’、第２の孔３３２’’を接着剤等で埋めることにより、指標部材３’’を時計用文字板本体２’’により強固に固定させることができる。
【００７８】
＜時計＞
次に、上述したような本発明の時計用文字板（時計用文字板１、時計用文字板１’）を備えた本発明の時計について説明する。
本発明の時計は、上述したような本発明の時計用文字板を有するものである。上述したように、本発明の時計用文字板は、光透過性（電磁波透過性）および装飾性（美的外観）に優れたものである。このため、このような時計用文字板を備えた本発明の時計は、ソーラー時計や電波時計としての求められる要件を十分に満足することができる。なお、本発明の時計を構成する時計用文字板（本発明の時計用文字板）以外の部品としては、公知のものを用いることができるが、以下に、本発明の時計の構成の一例について説明する。
【００７９】
図６は、本発明の時計（腕時計）の好適な実施形態を示す断面図である。
図６に示すように、本実施形態の腕時計（携帯時計）１００は、胴（ケース）７２と、裏蓋７３と、ベゼル（縁）７４と、ガラス板（カバーガラス）７５とを備えている。また、ケース７２内には、前述したような本発明の時計用文字板１と、太陽電池９と、ムーブメント７１とが収納されており、さらに、図示しない針（指針）等が収納されている。
ガラス板７５は、通常、透明性の高い透明ガラスやサファイア等で構成されている。これにより、本発明の時計用文字板１の審美性を十分に発揮させることができるとともに、太陽電池９に十分な光量の光を入射させることができる。
ムーブメント７１は、太陽電池９の起電力を利用して、指針を駆動する。
【００８０】
図６中では省略しているが、ムーブメント７１内には、例えば、太陽電池９の起電力を貯蔵する電気二重層コンデンサー、リチウムイオン二次電池や、時間基準源として水晶振動子や、水晶振動子の発振周波数をもとに時計を駆動する駆動パルスを発生する半導体集積回路や、この駆動パルスを受けて１秒毎に指針を駆動するステップモーターや、ステップモーターの動きを指針に伝達する輪列機構等を備えている。
また、ムーブメント７１は、図示しない電波受信用のアンテナを備えている。そして、受信した電波を用いて時刻調整等を行う機能を有している。
【００８１】
太陽電池９は、光エネルギーを電気エネルギーに変換する機能を有する。そして、太陽電池９で変換された電気エネルギーは、ムーブメントの駆動等に利用される。
太陽電池９は、例えば、非単結晶シリコン薄膜にｐ型の不純物とｎ型の不純物とが選択的に導入され、さらにｐ型の非単結晶シリコン薄膜とｎ型の非単結晶シリコン薄膜との間に不純物濃度の低いｉ型の非単結晶シリコン薄膜を備えたｐｉｎ構造を有している。
【００８２】
胴７２には巻真パイプ７６が嵌入・固定され、この巻真パイプ７６内にはりゅうず７７の軸部７７１が回転可能に挿入されている。
胴７２とベゼル７４とは、プラスチックパッキン７８により固定され、ベゼル７４とガラス板７５とはプラスチックパッキン７９により固定されている。
また、胴７２に対し裏蓋７３が嵌合（または螺合）されており、これらの接合部（シール部）８３には、リング状のゴムパッキン（裏蓋パッキン）８２が圧縮状態で介挿されている。この構成によりシール部８３が液密に封止され、防水機能が得られる。
【００８３】
りゅうず７７の軸部７７１の途中の外周には溝７７２が形成され、この溝７７２内にはリング状のゴムパッキン（りゅうずパッキン）８１が嵌合されている。ゴムパッキン８１は巻真パイプ７６の内周面に密着し、該内周面と溝７７２の内面との間で圧縮される。この構成により、りゅうず７７と巻真パイプ７６との間が液密に封止され防水機能が得られる。なお、りゅうず７７を回転操作したとき、ゴムパッキン８１は軸部７７１と共に回転し、巻真パイプ７６の内周面に密着しながら周方向に摺動する。
【００８４】
なお、上記の説明では、時計の一例として、ソーラー電波時計としての腕時計（携帯時計）を挙げて説明したが、本発明は、腕時計以外の携帯時計、置時計、掛け時計等の他の種類の時計にも同様に適用することができる。また、本発明は、ソーラー電波時計を除くソーラー時計や、ソーラー電波時計を除く電波時計等、いかなる時計にも適用することができる。
【００８５】
以上、本発明の好適な実施形態について説明したが、本発明は、上記のようなものに限定されるものではない。
例えば、本発明の時計用文字板、時計では、各部の構成は、同様の機能を発揮する任意の構成のものに置換することができ、また、任意の構成を付加することもできる。
また、本発明の時計用文字板を構成する指標部材は、挿通部を２つ以上有するものであってもよい。
【００８６】
また、本発明の時計用文字板は、時計用文字板本体として、熱膨張率の異なる複数の層の積層体で構成されたものであればよく、上述した構成の時計用文字板本体に限定されるものではない。例えば、時計用文字板本体として、プラスチック製の基板上に、金属被膜や酸化物被膜を形成した積層体を、時計用文字板本体として用いてもよい。
また、ガラス繊維シートは、前述したような第１の領域、第２の領域、第３の領域以外の領域を有するものであってもよい。
【００８７】
また、前述した実施形態では、第３の領域は、ガラス繊維シートの面方向（主面方向）の全体に設けられているものとして説明したが、ガラス繊維シートの面方向の少なくとも一部に設けられていればよく、ガラス繊維シートの全面（主面全体）に設けられていなくてもよい。言い換えると、例えば、ガラス繊維シートは、面方向の一部に、厚さ方向の全体にわたって第１の膜および／または第２の膜が入り込んだ領域を有するものであってもよい。
【実施例】
【００８８】
次に、本発明の具体的実施例について説明する。
１．時計用文字板の製造
（実施例１）
以下に示すような方法により、時計用文字板を製造した。
まず、ガラス繊維で構成されたガラス繊維シート、第１の膜および第２の膜を用意した。用意したガラス繊維シート、第１の膜、第２の膜は、いずれも、縦５０ｃｍ×横５０ｃｍの大きさであった。
【００８９】
［ガラス繊維シート］
ガラス繊維シートは、約５００本のガラス繊維が束ねられてなる繊維束が平織で織られた織組織で構成されたものであった。
ガラス繊維シートを構成するガラス繊維は、ソーダガラス（屈折率（絶対屈折率）：１．５６）で構成されたものであり、その太さが６μｍであった。また、２０℃におけるガラス繊維シートの線膨張率は、８．５×１０−６ｃｍ／ｃｍ℃であり、厚さは、２００μｍ、面密度は２２０ｇ／ｍ２であった。
【００９０】
［第１の膜］
第１の膜は、アクリル系樹脂（アクリル系粘着剤）で構成された第１の部位（第１の層）と、ポリカーボネート（屈折率（絶対屈折率）：１．５８）で構成された第２の部位（第２の層）とを有する積層体として製造した。第１の膜の厚さ（総厚）は１５０μｍであり、第１の部位の厚さは１０μｍ、第２の部位の厚さは１４０μｍであった。なお、第１の部位を構成するアクリル系樹脂の２０℃における線膨張率は、８．０×１０−５ｃｍ／ｃｍ℃であり、第２の部位を構成するポリカーボネートの２０℃における線膨張率は、６．５×１０−５ｃｍ／ｃｍ℃であった。また、第１の膜についての可視光の透過率は９０％以上であった。また、第２の部位（第２の層）は、上記のガラス繊維シートよりも剛性の高いものであり、第１の膜全体としての剛性も、上記ガラス繊維シートの剛性より高かった。
【００９１】
［第２の膜］
第２の膜は、アクリル系樹脂（アクリル系粘着剤）で構成された第１の部位（第１の層）と、ポリカーボネート（屈折率（絶対屈折率）：１．５８）で構成された第２の部位（第２の層）とを有する積層体として製造した。第２の膜の厚さ（総厚）は１５０μｍであり、第１の部位の厚さは１０μｍ、第２の部位の厚さは１４０μｍであった。なお、第１の部位を構成するアクリル系樹脂の２０℃における線膨張率は、８．０×１０−５ｃｍ／ｃｍ℃であり、第２の部位を構成するポリカーボネートの２０℃における線膨張率は、６．５×１０−５ｃｍ／ｃｍ℃であった。また、第２の膜についての可視光の透過率は９０％以上であった。また、第２の部位（第２の層）は、上記のガラス繊維シートよりも剛性の高いものであり、第２の膜全体としての剛性も、上記ガラス繊維シートの剛性より高かった。
【００９２】
［第１の膜、ガラス繊維シート、第２の膜の接合］
次に、表面が平坦な台の上において、上記の第１の膜、ガラス繊維シート、第２の膜をこの順で重ね合わせた。この際、第１の膜は、第１の部位がガラス繊維シート接触するように配置した。また、第２の膜は、第１の部位がガラス繊維シート接触するように配置した。
【００９３】
次に、第１の膜、ガラス繊維シート、第２の膜を重ね合わせたものを、室温（２０℃）下において、これらの面方向に垂直な方向に、圧力：０．５ＭＰａの力で押圧した。これにより、第１の膜の一部（第１の部位の一部）がガラス繊維シートの内部に入り込み第１の領域を形成するとともに、第２の膜の一部（第１の部位の一部）がガラス繊維シートの内部に入り込み第２の領域を形成した。形成された第１の領域の厚さは５μｍ、第２の領域の厚さは５μｍであった。また、ガラス繊維シートのうち第１の膜、第２の膜のいずれもが入り込んでいない第３の領域の厚さは１９０μｍであった。
【００９４】
［貫通孔の成形］
次に、第１の膜、ガラス繊維シート、第２の膜の接合体の所定位置に、後述する指標部材を挿通させるための貫通孔を打ち抜き成形により設けた。
その後、第１の膜、ガラス繊維シート、第２の膜の接合体から、打ち抜き成形を行い、略楕円形状の時計用文字板本体を多数個製造した。得られた時計用文字板本体は、短軸方向の長さが４０ｍｍ、長軸方向の長さが５５ｍｍであった。
【００９５】
［指標部材の接合］
次に、上記のようにして得られた時計用文字板本体の貫通孔に挿通される挿通部と、第１の膜に固定される固定部とを有する指標部材を、時計用文字板本体に設けられた各貫通孔に対応して設けた。なお、指標部材の固定部と第１の膜との固定には、接着剤を用いた。このようにして図１、図２に示すような時計用文字板を得た。なお、指標部材が有する挿通部の外周面と時計用文字板本体に設けられた貫通孔の内周面との距離が、５０μｍであった。また、指標部材が有する挿通部の幅をＷ１、固定部の幅をＷ２としたときのＷ１／Ｗ２の値は、０．５であった。
【００９６】
（実施例２）
実施例１と同様にして時計用文字板本体を製造した。
次に、時計用文字板本体の第２の膜と固定されるとともに、指標としての機能を有する第１の固定部と、時計用文字板本体に設けられた貫通孔に挿通される挿通部とを有する部材を、第２の膜側から各貫通孔に挿通し、第２の固定部と指標部材が有する挿通部および第１の膜とを接着剤で固定し、時計用文字板本体に指標部材を固定した。このようにして図１、図３に示すような時計用文字板を得た。なお、指標部材が有する挿通部の外周面と時計用文字板本体に設けられた貫通孔の内周面との距離は、５０μｍであった。また、指標部材が有する挿通部の幅をＷ１、第１の固定部の幅をＷ２、および第２の固定部の幅をＷ３としたときのＷ１／Ｗ２の値は、０．５であり、Ｗ１／Ｗ３の値は、０．８であった。
【００９７】
（実施例３）
実施例１と同様にして時計用文字板本体を製造した。
次に、図４（ａ）に示すような第１の固定部と挿通部とが一体成形された一体成形体と、図４（ｂ）に示すような第２の固定部とを用意した。なお、このような一体成形体は、挿通部よりも幅の狭いくびれ部と、くびれ部よりも幅の広い留め部とを有し、挿通部の幅（直径）ｗ１は０．４ｍｍ、くびれ部の幅（直径）ｗ２は０．２ｍｍ、留め部の幅（直径）は０．４５ｍｍであった。さらに、くびれ部および留め部は、平面視した際、円形状をなすものであった。また、第２の固定部は、一体成形体が有する留め部よりも幅の広い第１の孔と、一体成形体が有するくびれ部よりも幅が広く、留め部よりも幅の狭い第２の孔とを有し、第１の孔の幅（直径）ｗ４は０．５ｍｍ、第２の孔の幅ｗ５は０．２５ｍｍであった。次に、このような一体成形体を、時計用文字板本体の第２の膜側から各貫通孔に挿通した。この際、一体成形体が有する留め部とくびれ部とが時計用文字板本体よりも第１の膜側に突き出していた。次に、一体成形体に設けられたくびれ部と留め部とを第２の固定部に設けられた第１の孔に挿通させ、一体成形体に設けられたくびれ部および留め部を第２の固定部に挿通した状態で、第２の固定部に設けられた第２の孔に移動させた。その後、第１の孔と第２の孔を接着剤で埋めることにより、時計用文字板本体に指標部材を固定した。このようにして図１、図５に示すような時計用文字板を得た。なお、指標部材が有する挿通部の外周面と時計用文字板本体に設けられた貫通孔の内周面との距離は、５０μｍであった。また、指標部材が有する挿通部の幅をＷ１、第１の固定部の幅をＷ２、および第２の固定部の幅をＷ３としたときのＷ１／Ｗ２の値は、０．５であり、Ｗ１／Ｗ３の値は、０．８であった。
【００９８】
（比較例１）
貫通孔を設けなかった以外は、実施例１と同様にして時計用文字板本体５を製造した。
次に、図７（ａ）に示すような指標部材４を用意した。指標部材４には時計用文字板本体５を貫通し、指標として機能する部位が設けられた面とは反対側の面で時計用文字板本体５と固定される取り付け足部４１を有している。このような指標部材４の取り付け足部４１を、得られた時計用文字板本体５に貫通させ、時計用文字板本体５の第１の膜が設けられた側において固定部４２で取り付け足部４１を固定することにより、時計用文字板本体５に指標部材４を固定した。このようにして図７（ｂ）に示すような時計用文字板１０を得た。
（比較例２）
比較例１と同様にして時計用文字板本体を製造した。
このようにして得られた時計用文字板本体の第２の膜側に、指標部を印刷により形成した。
【００９９】
２．文字板の耐久性評価（熱サイクル試験）
前記各実施例および各比較例で製造した各時計用文字板を、以下のような熱サイクル試験に供した。
まず、時計用文字板を、２０℃の環境下に１．５時間、次いで、６０℃の環境下に２時間、次いで、２０℃の環境下に１.５時間、次いで、−２０℃の環境下に３時間静置した。その後、再び、環境温度を２０℃に戻し、これを１サイクル（８時間）とし、このサイクルを合計３回繰り返した（合計２４時間）。
その後、時計用文字板の外観を目視により観察し、これらの外観を以下の４段階の基準に従い、評価した。
【０１００】
◎：膜の浮き、剥がれ、および、時計用文字板の変形等が全く認められない。
○：膜の浮き、および、時計用文字板の変形がほとんど認められない。
△：膜の浮きがはっきりと認められる。
×：膜のひび割れ、剥離がはっきりと認められる。または、時計用文字板の変形がはっきりと認められる。
【０１０１】
３．文字板の外観評価
前記各実施例および各比較例で製造した各文字板について、文字板の主面の垂線方向に対し約３０度斜めから、目視による観察を行い、これらの立体感を以下の基準に従い、それぞれ評価した。
○：立体感優良。
×：立体感不良。
以上のようにして得られた結果を表１に示す。
【０１０２】
【表１】
2008275521.tif 000003
【０１０３】
表１から明らかなように、本発明の文字板は、いずれも優れた耐久性、立体感のある美的外観を有するものであった。これに対して、各比較例の文字板は、十分な耐久性と、立体感のある美的外観とを両立させたものではなかった。また、実施例２、実施例３の時計用文字板は、耐衝撃性が特に優れたものであった。
【図面の簡単な説明】
【０１０４】
【図１】本発明の時計用文字板の第１実施形態を示す平面図である。
【図２】図１に示す時計用文字板の断面図である。
【図３】本発明の時計用文字板の第２実施形態を示す平面図である。
【図４】本発明の時計用文字板の第２実施形態で用いる指標部材の一例を説明する図であり、（ａ）は、指標部材の一部を示す断面図であり、（ｂ）は、指標部材の一部を示す平面図である。
【図５】図４に記載された指標部材が取り付けられた本発明の時計用文字板の第２実施形態を示す断面図である。
【図６】本発明の時計（携帯時計）の好適な実施形態を示す部分断面図である。
【図７】比較例の時計用文字板を説明するための図であり、（ａ）は、比較例で用いる指標部材の断面図であり、（ｂ）は、（ａ）に記載された指標部材が取り付けられた時計用文字板の断面図である。
【符号の説明】
【０１０５】
１、１’、１’’…時計用文字板  ２、２’、２’’…時計用文字板本体  ２１、２１’…ガラス繊維シート  ２１１、２１１’…第１の領域  ２１２、２１２’…第２の領域  ２１３、２１３’…第３の領域  ２１４、２１４’…第１の面  ２１５、２１５’…第２の面  ２２、２２’…第１の膜  ２３、２３’…第２の膜  ２４、２４’…貫通孔  ２４１、２４１’…貫通孔の内周面  ３、３’、３’’…指標部材  ３０’’…一体成形体  ３１、３１’、３１’’…挿通部  ３１１、３１１’…挿通部の外周面  ３２…固定部  ３２’、３２’’…第１の固定部  ３３’、３３’’…第２の固定部  ３３１’’…第１の孔  ３３２’’…第２の孔  ３４’’…くびれ部  ３５’’…留め部  ４…指標部材  ４１…取り付け足部  ４２…固定部  ５…時計用文字板本体  １０…時計用文字板  ９…太陽電池  ７１…ムーブメント  ７２…胴（ケース）  ７３…裏蓋  ７４…ベゼル（縁）  ７５…ガラス板（カバーガラス）  ７６…巻真パイプ  ７７…りゅうず  ７７１…軸部  ７７２…溝  ７８…プラスチックパッキン  ７９…プラスチックパッキン  ８１…ゴムパッキン（りゅうずパッキン）  ８２…ゴムパッキン（裏蓋パッキン）  ８３…接合部（シール部）  １００…腕時計（携帯時計）
【図１】
2008275521.tif 000004
【図２】
2008275521.tif 000005
【図３】
2008275521.tif 000006
【図４】
2008275521.tif 000007
【図５】
2008275521.tif 000008
【図６】
2008275521.tif 000009
【図７】
2008275521.tif 000010